(57)【要約】  本発明は、純度がＰ１の低等級な多価カチオンフィード流を、純度がＰ２の多価カチオン複塩沈殿物及び純度がＰ３の多価カチオン溶液を形成させることにより産業的に精製する方法であって、Ｐ２＞Ｐ１＞Ｐ３である方法を提供する。当該方法は、ａ）上記フィードから、水と、多価カチオンと、アンモニウム、複数種のアルカリ金属のカチオン、陽子、及びこれらの組み合わせからなる群から選択されるカチオンと、複数種のアニオンとを含む溶剤を形成する工程であって、形成された溶剤は、さらに、（ｉ）多価カチオンと、上記カチオンのうち少なくとも一種と、上記アニオンのうち少なくとも一種とを含む複塩沈殿物、及び（ｉｉ）多価カチオン溶液、の存在により特徴付けられ、上記アニオンの濃度が１０％より高く、上記多価カチオン溶液における上記アニオンの濃度に対する上記カチオンの濃度の比率が、明細書に定義する区間ＤＳ内に存在する工程、及びｂ）上記溶液から上記沈殿物の少なくとも一部を分離する工程、を含む。【選択図】なし【特許請求の範囲】
【請求項１】
純度がＰ１の低等級な多価カチオンフィード流を、純度がＰ２の多価カチオン複塩沈殿物及び純度がＰ３の多価カチオン溶液を形成させることにより産業的に精製する方法であって、Ｐ２＞Ｐ１＞Ｐ３であり、該方法が以下の工程：
ａ）当該フィードから、水と、多価カチオンと、アンモニウム、複数種のアルカリ金属のカチオン、陽子、及びこれらの組み合わせからなる群から選択されるカチオンと、複数種のアニオンとを含む溶剤を形成する工程であって、形成された当該溶剤が、さらに、（ｉ）多価カチオンと、当該カチオンのうち少なくとも一種と、当該アニオンのうち少なくとも一種とを含む複塩沈殿物、及び（ｉｉ）多価カチオン溶液、の存在により特徴付けられ、当該アニオンの濃度が１０％より高く、当該多価カチオン溶液における当該アニオンの濃度に対する当該カチオンの濃度の比率が、明細書に定義される区間ＤＳ内に存在する工程、及び
ｂ）当該溶液から当該沈殿物の少なくとも一部を分離する工程、
を含む、方法。
【請求項２】
前記沈殿物を処理して多価金属酸化物を生成する工程をさらに含む、請求項１に記載の方法。
【請求項３】
前記沈殿物を処理して金属酸化物以外の多価金属生成物を生成する工程をさらに含む、請求項１に記載の方法。
【請求項４】
前記沈殿物を前記処理するプロセスが、Ｍｉ金属の生成段階を含む、請求項１に記載の方法。
【請求項５】
前記フィードがフィード水溶液であり、前記形成が当該フィード溶液を酸、塩基、及び塩の少なくとも一つに接触させることを含む、請求項１に記載の方法。
【請求項６】
前記多価カチオンが、Ｔｉ（ｉｖ）、Ｔｉ（ｉｉｉ）、Ｆｅ（ｉｉ）、Ｍｎ、Ｚｎ、Ｃｏ、Ｃｒ、Ａｌ、Ｃｄ、スズ、Ｎｉ、Ｖ、及びＣｄからなる群から選択される、請求項１に記載の方法。
【請求項７】
前記多価カチオンフィードが、酸性溶液を用いて前記多価金属の鉱石から浸出させることにより形成される、請求項１に記載の方法。
【請求項８】
前記多価カチオンフィードが、塩基性溶液を用いて前記多価金属の鉱石から浸出させることにより形成される、請求項１に記載の方法。
【請求項９】
Ｐ１が約１０％から約９０％の範囲にある、請求項１に記載の方法。
【請求項１０】
Ｐ１が７０％より低く、Ｐ２が９５％より高い、請求項１に記載の方法。
【請求項１１】
Ｐ１が９０％より低く、Ｐ２が９８％より高い、請求項１に記載の方法。
【請求項１２】
前記多価カチオンフィード流が、産業的プロセスからの廃棄流を含む、請求項１に記載の方法。
【請求項１３】
前記複塩における前記多価カチオンとその他の多価カチオンとのモル比が、前記フィード流における比よりも少なくとも５倍高い、請求項１に記載の方法。
【請求項１４】
前記複塩における前記カチオンがアンモニウムである、請求項１に記載の方法。
【請求項１５】
前記複塩における前記カチオンが、モノアルキルアンモニウム、ジアルキルアンモニウム、トリアルキルアンモニウム、又はテトラアルキルアンモニウムからなる群から選択される、請求項１に記載の方法。
【請求項１６】
前記複塩における前記カチオンが、ナトリウム及びカリウムからなる群から選択される、請求項１に記載の方法。
【請求項１７】
前記複塩における前記アニオンが、ＯＨ、ＳＯ４ＨＳＯ４、及びハロゲン化物からなる群から選択される、請求項１に記載の方法。
【請求項１８】
前記複塩における前記アニオンが、有機酸からなる群から選択される、請求項１に記載の方法。
【請求項１９】
前記沈殿物が、前記低等級な流溶液に初めから存在する前記多価カチオンの少なくとも８０％を含有する、請求項１に記載の方法。
【請求項２０】
比Ｐ２／Ｐ３が２より大きい、請求項１に記載の方法。
【請求項２１】
比Ｐ２／Ｐ３が１０より大きい、請求項１に記載の方法。
【請求項２２】
前記多価カチオン溶液が、前記チタンフィード溶液に存在するその他の多価カチオンを含有する生成物からなる群から選択される生成物を形成するべく変更され、変更工程の一つが結晶化である、請求項１に記載の方法。
【請求項２３】
前記その他の多価カチオンの生成物が、複塩の群から選択される、請求項２２に記載の方法。
【請求項２４】
前記分離された沈殿物を洗浄して、純度がＰ４の被洗浄沈殿物と、純度がＰ５の洗浄溶液とを形成する工程をさらに含み、ここでＰ４＞Ｐ２＞Ｐ５である、請求項１に記載の方法。
【請求項２５】
前記洗浄が、前記請求項１の群からそれぞれ選択される、少なくとも一種のカチオンと、少なくとも一種のアニオンとを含む溶液により行われ、当該アニオンの濃度が１０％より高く、前記多価カチオン溶液における当該アニオンの濃度に対する当該カチオンの濃度の比率が、明細書に定義される区間ＤＳ内に存在する、請求項２４に記載の方法。
【請求項２６】
前記洗浄が、陽子と、前記カチオンと、硫酸イオンとを含む溶液により行われる、請求項２４に記載の方法。
【請求項２７】
任意に予め洗浄した前記沈殿物を再結晶させて、純度がＰ６の沈殿物と、純度がＰ７の母液とを形成する工程をさらに含み、ここでＰ６＞Ｐ２＞Ｐ７である、請求項１に記載の方法。
【請求項２８】
前記再結晶において、前記請求項１の群からそれぞれ選択される、少なくとも一種のカチオンと、少なくとも一種のアニオンとを含む溶液が用いられる、請求項２７に記載の方法。
【請求項２９】
前記複塩が鉄複塩であり、当該鉄複塩の前記アニオンが、一価アニオン、二価アニオン、ハロゲン化物アニオン、硫酸アニオン及び重硫酸アニオン、有機酸アニオン、並びにそれらの組み合わせからなる群から選択される、請求項１に記載の方法。
【請求項３０】
前記多価カチオン複塩の純度（Ｐ２）が、８０％より高い、請求項１に記載の方法。
【請求項３１】
前記チタン複塩の純度（Ｐ２）が、９９％より高い、請求項１に記載の方法。
【請求項３２】
前記多価カチオンフィードが、複塩の沈殿から得られる母液である、請求項１に記載の方法。
【請求項３３】
前記アニオンが、濃度が２０％より高いＳＯ４である、請求項１に記載の方法。
【請求項３４】
前記多価カチオンがＺｎ（ＩＩ）であり、前記アニオンが濃度が２８％より高いＳＯ４である、請求項１に記載の方法。
【請求項３５】
前記多価カチオン生成物が、前記低等級な流溶液に存在していた当該多価カチオンの少なくとも７０％を含有する、請求項１に記載の方法。
【請求項３６】
前記溶剤のｐＨが５よりも低い、請求項１に記載の方法。
【請求項３７】
前記多価カチオンがＴｉ（ｉｖ）であり、区間ＤＳの境界が０．３から１．３５の間である、請求項１に記載の方法。
【請求項３８】
前記多価カチオンがＴｉ（ｉｉｉ）であり、区間ＤＳの境界が０．８から１．６５の間である、請求項１に記載の方法。
【請求項３９】
前記多価カチオンがＴｉ（ｉｉ）であり、区間ＤＳの境界が１．５から３．５の間である、請求項１に記載の方法。
【請求項４０】
前記多価カチオンがＣｕ（ｉｉ）であり、区間ＤＳの境界が０．３から１．０の間である、請求項１に記載の方法。
【請求項４１】
前記多価カチオンがＦｅ（ｉｉｉ）であり、区間ＤＳの境界が０．５から３の間である、請求項１に記載の方法。
【請求項４２】
前記多価カチオンがＦｅ（ｉｉ）であり、区間ＤＳの境界が０．８から４の間である、請求項１に記載の方法。
【請求項４３】
前記多価カチオンがＺｎ（ｉｉ）であり、区間ＤＳの境界が０．２５から１．７５の間である、請求項１に記載の方法。
【請求項４４】
前記多価カチオンがマンガンであり、区間ＤＳの境界が０．６から１．２の間である、請求項１に記載の方法。
【請求項４５】
前記多価カチオンがコバルトであり、区間ＤＳの境界が０．４７から１．８の間である、請求項１に記載の方法。
【請求項４６】
前記多価カチオンがクロム（Ｃｒ）であり、区間ＤＳの境界が０．３から１．４の間である、請求項１に記載の方法。
【請求項４７】
前記多価カチオンがＡｌ（ｉｉ）であり、区間ＤＳの境界が０．５から１．２の間である、請求項１に記載の方法。
【請求項４８】
前記多価カチオンがスズであり、区間ＤＳの境界が０．８から２．５の間である、請求項１に記載の方法。
【請求項４９】
前記多価カチオンがニッケルであり、区間ＤＳの境界が０．７から１．９の間である、請求項１に記載の方法。
【請求項５０】
前記多価カチオンがバナジウムであり、区間ＤＳの境界が０．４から２．４の間である、請求項１に記載の方法。
【請求項５１】
前記多価カチオンがカドミウムであり、区間ＤＳの境界が０．２から２．２の間である、請求項１に記載の方法。
【請求項５２】
前記金属生成物が、金属酸化物、前記多価カチオンの水酸化物及び塩の群から選択される、請求項１に記載の方法。
【請求項５３】
前記複塩の前記カチオンがアンモニウムであり、前記アニオンが硫酸である、請求項３７〜５１に記載の方法。
【発明の詳細な説明】
【技術分野】
【０００１】
本発明は、金属生成物の生成方法に関する。特に、本発明は、混合金属塩の流（ｓｔｒｅａｍ）溶液から金属生成物を生成する方法に関する。
【背景技術】
【０００２】
鉱石からの多価の金属カチオン生成物の産業的な生成には、通常、浸出工程、次に費用の掛かる精製工程が含まれる。Ｔｉ（ＩＶ）の場合のように、場合によっては、浸出工程において試薬（Ｃｌ２）による侵食によりそれを脱酸素することが含まれ得る。
【０００３】
金属の浸出元の鉱石は通常、一価及び多価のカチオンの混合物を含有する。というのは、多くの場合、多価カチオンの金属酸化物もしくは不溶性塩類は、カチオンの混合物を含有する溶液を生成するからである。
【０００４】
各種カチオン間の分離及び生成物の精製プロセスは、塩であるか金属そのものであるかに拘わらず各種金属生成物を生成するコストの大半を占める。
【０００５】
本発明のプロセスは、金属カチオンの複塩が生成される精製工程を用いて、不純な多価カチオン流から多価カチオン生成物を精製する方法に向けられる。
【０００６】
複塩は、二種の異なるカチオン及び／又はアニオンからなる結晶と定義され、その構成成分の単塩に比較して著しく溶解度が低いことが特徴である。複塩は、Ｆｅ（ＩＩ）、Ｆｅ（ＩＩＩ）、Ｔｉ（ＩＶ）Ｔｉ（ＩＩＩ）、Ｍｎ（ＩＩ）、及びその他多数等、多数の多価カチオン（「多価カチオン」と呼ぶ）から生成することができる。多くの場合、複塩に存在する第二カチオンは一価のカチオンであるが、アンモニウム、Ｎａ、Ｋ、Ｃｓ等の二価のカチオンである場合もある（以下、「カチオン」もしくは一価カチオンと呼ぶ）。
【０００７】
これまで、いかなる金属生成物（塩もしくは金属。以下、塩との用語は、酸化物と水酸化物も含む）を生成する目的でも複塩の結晶化作用を産業的に利用することは実質上なかった。その主な理由は、多くのカチオンによって複塩が形成され、これらの塩が共沈して純度の低い生成物が形成されるという事実である。
【発明の概要】
【発明が解決しようとする課題】
【０００８】
ＳＩＬＶＡ  ＨＥＬＩＯ  ＪＯＳＥ著のブラジル特許第２００１２５０９号（２００３年）によると、ｌｌｍｅｎｉｔｅもしくはその他のチタン含有鉱石に存在する酸化チタンがその他の多価カチオンから分離される。ここで提案されるプロセスでは、Ｆｅ及びＡｌは、Ｆｅ（ＩＩＩ）がアンモニウム複塩の形態で沈殿する前にチタン塩から分離される。硫酸を用いてｌｌｍｅｎｉｔｅから浸出させることにより得られる溶液に硫酸アンモニウムを加えると、二成分塩である（ＮＨ４）Ｆｅ（ＳＯ４）２１２Ｈ２Ｏ、（ＮＨ４）２ＴｉＯ（ＳＯ４）２Ｈ２Ｏ、及び（ＮＨ４）２Ｆｅ（ＳＯ４）２６Ｈ２Ｏの共沈が生じた。
【０００９】
本発明によると、驚くべきことに、特定のアニオン濃度レベルより上かつ全アニオンに対する全カチオンの比率の特定の範囲においては、ほとんどの場合、溶液に存在する多価Ｉカチオンの沈殿に高い選択性が存在することが発見された。
【課題を解決するための手段】
【００１０】
アニオンがＳＯ４（もしくはＨＳＯ４）である場合、ＳＯ４の全添加濃度が１０％より高ければ、ほとんどの対ＳＯ４カチオン比率において各種カチオンの複塩の溶解度が非常に高いことが発見された。カチオン／ＳＯ４比率の特定の範囲においては、金属カチオン複塩の溶解度が大幅に落ち、非常に高い収量で溶液から沈殿させることができることが発見された。また、非常に驚くべきことに、複塩の溶解度が低いカチオン／ＳＯ４の範囲は、各多価金属カチオンについて、その他の多価金属カチオンに対して異なり、各多価カチオンについて、溶解度の低下は、別のＳＯ４濃度において生じることも発見された。
【００１１】
いくつかの場合、たとえばＦｅ（ＩＩ）とＦｅ（ＩＩＩ）の場合、複塩の溶解度の低下は、Ｆｅ（ＩＩ）については非常に顕著である一方、Ｆｅ（ＩＩＩ）については溶解度の低下はずっと穏やかである。その結果として、混合溶液においてＦｅ（ＩＩＩ）の複塩からのＦｅ（ＩＩ）の複塩の分離に高い選択性が見られる。各種多価カチオン間において「複塩低溶解度」の範囲に高いばらつきがあることは、たとえばｌｌｍｅｎｉｔｅ浸出液に存在するＴｉ（ＩＶ）、Ｆｅ（ＩＩ）、及びＦｅ（ＩＩＩ）間、もしくは様々なＣｕ鉱石に存在するＣｕ及びＦｅカチオン間の分離に利用することができる。
【００１２】
非常に驚くべきことに、アニオンのｐＨと濃度とを制御することにより、各種多価カチオンを順次に沈殿させて、これら多価カチオンの複塩を高い純度で形成することができることが発見された。
【００１３】
また、驚くべきことに、生成された複塩は、洗浄しても特定の金属カチオンの損失が非常に少なく、高純度の金属生成物、金属生成物の原料、及びその他の金属生成物（塩、酸化物、もしくは水酸化物）の生成に十分な等級の生成物を提供することができることが発見された。
【発明を実施するための形態】
【００１４】
発明の開示
本発明によると、当該技術水準を念頭に置き、純度がＰ１の低等級な多価カチオンフィード流を、純度がＰ２の多価カチオン複塩沈殿物及び純度がＰ３の多価カチオン溶液を形成させることにより産業的に精製する方法が提供される。ここで、Ｐ２＞Ｐ１＞Ｐ３である。当該方法は、以下の工程：
ａ）上記フィードから、水と、多価カチオンと、アンモニウム、複数種のアルカリ金属のカチオン、陽子、及びこれらの組み合わせからなる群から選択されるカチオンと、複数種のアニオンとを含む溶剤を形成する工程であって、当該形成された溶剤が、さらに、（ｉ）多価カチオンと、上記カチオンのうち少なくとも一種と、上記アニオンのうち少なくとも一種とを含む複塩沈殿物、及び（ｉｉ）多価カチオン溶液、の存在により特徴付けられ、上記アニオンの濃度が１０％より高く、上記多価カチオン溶液における上記アニオンの濃度に対する上記カチオンの濃度の比率が、本明細書に定義する区間ＤＳ（Ｚｏｎｅ  ＤＳ）内に存在する工程、及び
ｂ）上記溶液から上記沈殿物の少なくとも一部を分離する工程、を含む。
【００１５】
また、当該方法は、複塩を沈殿させ、得られた複塩を食塩水により洗浄すること及び／又は当該複塩を再結晶させることにより精製することにより混合多価カチオン混合流を精製することを含む。
【００１６】
精製された多価カチオン複塩は、多価カチオンの金属又は多価カチオンの酸化物／水酸化物、及びその他の多価カチオン生成物の生成に用いることができる。
【００１７】
好適な実施形態によると、アニオンはＳＯ４（もしくはＨＳＯ４）であり、カチオンはアンモニウムである。
【００１８】
本明細書において用いる用語「金属複塩」は、アニオン、カチオン（一価又は二価）、及び多価カチオンからなる結晶を指す。
【００１９】
用語「純度」もしくは「Ｐ」は、全多価金属カチオンに対する精製された多価カチオンの重量比と定義される。いくつかの場合において、純度はパーセンテージにより提示される。たとえば、本明細書において用いるＰ１は、低等級な多価カチオンフィード流における多価カチオンの純度を示す。
【００２０】
純度＝多価カチオン／合計（多価カチオン）
ここで、多価カチオンは、精製された多価カチオンの濃度であり、合計（多価カチオン）は、各種多価カチオンの濃度の合計である。
【００２１】
本明細書、特に工程（ｃ）において用いる用語「金属」は、ゼロ価の金属を指す。
【００２２】
本明細書において用いる用語「多価金属カチオン」は、いかなる多価金属カチオン生成物をも指す。
【００２３】
用語「区間ＤＳ」は、多価カチオンの複塩の溶解度が低い（当該区間に含まれる範囲外の溶解度より低い）区間と定義される。
【００２４】
区間ＤＳは、二通りに定義することができる。
【００２５】
１．値ＸとＹの間の区間であって、Ｙは、カチオン／アニオン（当量／当量値）の上限である、より高いｐＨの境界を表し、Ｘは、カチオン／アニオン（当量／当量値）の下限である、より低いｐＨの境界を表す。上記定義における用語「カチオン」には、溶液に存在する、陽子以外の全てのカチオンが含まれる。
【００２６】
２．複塩の最小溶解度（Ｘ又はＹ値を有する溶液のｐＨ）が存在する二つのｐＨ値の間の区間。
【００２７】
各種多価カチオンの区間ＤＳ
【００２８】
【表１】
2010526207.tif 000002
【００２９】
本開示においては、低等級な多価カチオン流を精製する高度に効率的なプロセスを提案し、各種多価カチオンを互いから分別することを可能にする。
【００３０】
本発明の好適な実施形態においては、上記沈殿した複塩を、水溶液、最も好適には上記溶剤に存在するのと同じアニオン及びカチオンを含有する溶液により類似のｐＨレベルで洗浄することにより、又は最も好適には区間ＤＳ内で成される当該複塩の再結晶によりさらに精製する。
【００３１】
本発明の好適な実施形態においては、上記沈殿し精製された複塩をさらに処理して多価金属酸化物を生成する。別の好適な実施形態においては、上記沈殿した複塩をさらに処理して金属酸化物以外の多価カチオン生成物、たとえば塩もしくは錯体等を生成する。
【００３２】
本発明の別の好適な実施形態においては、上記沈殿し精製された複塩をさらに処理して、多価カチオンの金属を生成する。
【００３３】
多価カチオン複塩の沈殿は、最も好適には、当該多価カチオンの低等級なフィードを酸、塩基、及び塩のうち少なくとも一つに接触させることにより行われる。アニオン濃度を１０％より高くに維持し、アニオンに対するカチオンの比率を区間ＤＳ内に維持することにより、多価カチオンの複塩の溶解度は低下し、当該多価カチオン複塩が沈殿するに至る。溶液に存在する各種多価カチオン間に高い選択性を達成するには、カチオン／アニオン比率を沈殿した多価カチオンの区間ＤＳ内に保つ一方で、当該カチオン／アニオン比率においては、その他の関心対象の多価カチオンは、それら多価カチオンの区間ＤＳ外となることが高く望まれる。溶液に存在する各種ポリカチオンの区間ＤＳ範囲に比較的小さな差異しか存在しなくても、選択したカチオンの沈殿においては高い選択性を達成することが可能である。
【００３４】
沈殿した複塩を除去した後、カチオン／アニオン比率（及びそれらの濃度）を変更して別の多価カチオンが自身の区間ＤＳ内となるようにして、当該多価カチオンが比較的純粋な生成物として沈殿するようにしてよい。このような方法により、溶液に存在する各種多価カチオンを順次に沈殿させて、各種多価カチオンを、純度の高い各々の各種複塩として得ることができる。
【００３５】
各種多価カチオン間の選択性は、多価カチオン溶液の組成、たとえばアニオンの濃度及びアニオンに対するカチオンの比率を変更することにより非常に高めることができる。
【００３６】
利用可能なさらなる手段は、温度を変更することである。したがって、たとえば、最初に沈殿させる複塩を、一つの温度レベル（当該レベルでは、溶液に存在する別の多価カチオンの溶解度は高い）で沈殿させ得る。第二段階では、アニオンに対するカチオンの比率を第一カチオンの区間ＤＳ外へと変更し、温度を変更して、第二の多価カチオン複塩を沈殿させる。
【００３７】
好適な沈殿順序では、高濃度で存在する多価カチオンを、溶液中のずっと低濃度の多価カチオンよりも前に沈殿させる。
【００３８】
最も好適な実施形態においては、多価カチオンフィードは、以下の多価カチオン：Ｔｉ（ｉｖ）、Ｔｉ（ｉｉｉ）、Ｆｅ（ｉｉ）、Ｆｅ（ＩＩＩ）、及びＭｎ、Ｚｎ、Ｃｏ、Ｃｒ、Ａｌ、Ｃｄ、スズ、Ｎｉ、Ｖ、又はＣｄのカチオン、のうち一種以上を含有する。しかし、その他の多価カチオンが含まれていてもよく、提示した方法を用いて精製されてもよい。
【００３９】
好適な実施形態においては、酸性溶液を用いて上記の多価金属の鉱石から浸出させることにより上記の多価カチオン低等級フィードを生成する（酸性浸出）。別の好適な実施形態においては、塩基性溶液を用いて上記の多価金属の鉱石から浸出させることにより上記の多価カチオン低等級フィードを生成する（塩基性浸出）。別の実施形態においては、多価カチオンフィード流は、産業的プロセスからの廃棄流から構成される。
【００４０】
好適な実施形態においては、多価フィード溶液の純度Ｐ１は、約１０％から約９０％の範囲にある。
【００４１】
別の好適な実施形態においては、Ｐ１は７０％より低く、Ｐ２は９５％より高い。別の好適な実施形態においては、Ｐ１は９０％より低く、Ｐ２は９８％より高い。
【００４２】
本発明を用いて、区間ＤＳ内で多価カチオン複塩を結晶させ、それを洗浄して、複塩を再結晶させることにより、多価カチオン含有生成物の純度を、非常に低いレベルから９９．９％を超える場合もある非常に高いレベルへと上昇させることができる。最も好適な実施形態においては、洗浄及び再結晶工程（一以上）は、区間ＤＳ内で行われる。
【００４３】
好適な実施形態においては、上記複塩における上記多価カチオンとその他の多価カチオンとのモル比は、上記多価カチオンフィード流における比よりも少なくとも５倍高い。
【００４４】
多様な一価及び二価のカチオンが多価カチオンとの複塩を形成することができる。それらの多くは、多価カチオンの区間ＤＳ内で溶解度が低い。本発明の好適な実施形態においては、上記複塩における上記カチオンは、アンモニウムである。別の好適な実施形態においては、上記カチオンは、モノアルキルアンモニウム、ジアルキルアンモニウム、トリアルキルアンモニウム、又はテトラアルキルアンモニウムからなる群から選択される。別の好適な実施形態においては、上記複塩におけるカチオンは、ナトリウム及びカリウムからなる群から選択される。
【００４５】
多様なアニオンが多価カチオンとの複塩を形成することができる。それらの多くは、多価カチオンの区間ＤＳ内で溶解度が低い。本発明の好適な実施形態においては、上記複塩における上記アニオンは、ＯＨ、ＳＯ４ＨＳＯ４、及びハロゲン化物からなる群から選択される。別の好適な実施形態においては、アニオンは、シュウ酸等の有機酸からなる群から選択される。
【００４６】
本発明は、高収量及び高純度で多価カチオンを沈殿させることができる。本発明の好適な実施形態においては、沈殿物は、上記低等級な流溶液に初めから存在する多価カチオンの少なくとも８０％を含有する。別の好適な実施形態においては、Ｐ２／Ｐ３比は２より大きく、より好適な実施形態においては、Ｐ２／Ｐ３比は１０より大きい。
【００４７】
好適な実施形態においては、上記多価カチオン溶液は、上記チタンフィード溶液に存在するその他の多価カチオンを含有する生成物からなる群から選択される生成物を形成するよう変更され、変更工程の一つは結晶化である。好適な実施形態においては、当該その他の多価カチオンの生成物は、複塩の群から選択される。
【００４８】
本方法の好適な実施形態は、任意に予め洗浄した上記沈殿物を再結晶させて純度Ｐ６の沈殿物及び純度Ｐ７の母液を形成する工程をさらに含む。ここで、Ｐ６＞Ｐ２＞Ｐ７である。
【００４９】
好適には、上記再結晶化は、上に定義した上記群からそれぞれ選択される、少なくとも一種のカチオンと、少なくとも一種のアニオンとを含む溶液を用いる。
【００５０】
好適な実施形態においては、上記複塩は鉄複塩であり、当該鉄複塩のアニオンは、一価アニオン、二価アニオン、ハロゲン化物アニオン、硫酸アニオン及び重硫酸アニオン、有機酸アニオン、並びにそれらの組み合わせからなる群から選択される。
【００５１】
好適には、上記多価カチオン複塩の純度（Ｐ２）は、８０％より高い。
【００５２】
好適な実施形態においては、上記カチオン複塩（Ｐ２）は、チタン複塩であり、当該チタン複塩の純度（Ｐ２）は９９％より高い。
【００５３】
好適には、上記多価カチオンフィードは、複塩の沈殿により得られる母液である。
【００５４】
いくつかの好適な実施形態においては、アニオンは濃度が２０％より高いＳＯ４である。
【００５５】
他の好適な実施形態においては、多価カチオンはＺｎ（ＩＩ）であり、アニオンは濃度が２８％より高いＳＯ４である。
【００５６】
好適には、上記多価カチオン生成物は、上記低等級な流溶液に存在していた上記多価カチオンの少なくとも７０％を含有する。
【００５７】
好適な実施形態においては、上記溶剤のｐＨは、５より低い。
【００５８】
いくつかの好適な実施形態においては、多価カチオンはＴｉ（ｉｖ）であり、区間ＤＳの境界は０．３から１．４の間である。
【００５９】
その他の好適な実施形態においては、多価カチオンはＴｉ（ｉｉ）であり、区間ＤＳの境界は０．５から１．５の間である。
【００６０】
当該その他の好適な実施形態において、好適には、多価カチオンはＴｉ（ｉｉ）であり、区間ＤＳの境界は１．５から３．５の間である。
【００６１】
いくつかの好適な実施形態においては、多価カチオンはＣｕ（ｉｉ）であり、区間ＤＳの境界は０．３から１．０の間である。
【００６２】
その他の好適な実施形態においては、多価カチオンはＦｅ（ｉｉ）であり、区間ＤＳの境界は０．７から４の間である。
【００６３】
さらに他の好適な実施形態においては、多価カチオンはＦｅ（ｉｉｉ）であり、区間ＤＳの境界は０．８から３の間である。
【００６４】
さらに他の好適な実施形態においては、多価カチオンはＺｎ（ｉｉ）であり、区間ＤＳの境界は０．２５から１．７５の間である。
【００６５】
いくつかの好適な実施形態においては、多価カチオンはマンガンであり、区間ＤＳの境界は０．６から１．２の間である。
【００６６】
その他の好適な実施形態においては、多価カチオンはコバルトであり、区間ＤＳの境界は０．４７から１．８の間である。
【００６７】
さらに他の好適な実施形態においては、多価カチオンはクロム（Ｃｒ）であり、区間ＤＳの境界は０．３から１．４の間である。
【００６８】
いくつかの好適な実施形態においては、多価カチオンはＡｌ（ｉｉ）であり、区間ＤＳの境界は０．５から１．２の間である。
【００６９】
その他の好適な実施形態においては、多価カチオンはスズであり、区間ＤＳの境界は０．８から２．５の間である。
【００７０】
さらに他の好適な実施形態においては、多価カチオンはニッケルであり、区間ＤＳの境界は０．７から１．９の間である。
【００７１】
いくつかの好適な実施形態においては、多価カチオンはバナジウムであり、区間ＤＳの境界は０．４から２．４の間である。
【００７２】
その他の好適な実施形態においては、多価カチオンはカドミウムであり、区間ＤＳの境界は０．２から２．２の間である。
【００７３】
好適な実施形態においては、金属生成物は、金属酸化物、多価カチオンの水酸化物及び塩の群から選択される。
【００７４】
好適には、複塩のカチオンはアンモニウムであり、アニオンは硫酸である。
【００７５】
本発明の観点がより一層理解され、評価されるべく、本発明をいくつかの好適な実施形態に関連付けて以下の実施例において記載するが、本発明をこれら特定の実施形態に限定することを意図したものでない。むしろ、添付の特許請求の範囲に定義する発明の範囲に含まれ得るすべての代替物、変更、均等物を範囲に収めることを意図している。したがって、好適な実施形態を含む以下の実施例は、本発明の実施を例示するものであり、提示される特定的事項は例示であり、かつ本発明の好適な実施形態の例証的説明のみを目的としたものであり、発明の調製手順についての最も実用的かつ容易に理解されると思料するところの記載ならびに原理及び概念的観点を提供する目的で提示されることを理解されたい。
【実施例】
【００７６】
比較例１
様々な量の、硫酸を用いてｌｌｍｅｎｉｔｅから浸出させることにより得られる溶液と、様々な量のアンモニア及び（ＮＨ４）２ＳＯ４とをフラスコに加えた。２５℃で２０分又は１．５時間フラスコを振とうした。沈殿物が形成された。ｌｌｍｅｎｉｔｅ浸出溶液の組成を表１に示し、結果を表２に示す。
【００７７】
【表１】
2010526207.tif 000003
【００７８】
【表２】
2010526207.tif 000004
【００７９】
実施例３
様々な量の、硫酸を用いてｌｌｍｅｎｉｔｅから浸出させることにより得られる溶液と、アンモニアと、（ＮＨ４）２ＳＯ４とをフラスコに加えた。２５℃で１．５時間フラスコを振とうした。沈殿物が形成された。沈殿物及び溶液の組成を表４に示す。
【００８０】
【表４】
2010526207.tif 000005
【００８１】
実施例４
様々な量の、硫酸を用いてｌｌｍｅｎｉｔｅから浸出させることにより得られる溶液と、（ＮＨ４）２ＳＯ４とをフラスコに加えた。３０℃で２０分フラスコを振とうした。沈殿物が形成された。初期溶液の組成を表５に示し、結果の組成を表６に示す。
【００８２】
【表５】
2010526207.tif 000006
【００８３】
【表６】
2010526207.tif 000007
【００８４】
本発明は上記の例示的実施例の詳細に限定されず、本発明の本質的特性から逸脱することなくその他の特定的形態で実施され得ることは当業者には明白であろう。したがって、本実施形態及び実施例は、あらゆる観点において例示的であって限定的なものでないと考慮されることが望まれ、上記の記載ではなく添付の特許請求の範囲を参照すべきであり、したがって特許請求の範囲の均等の意味及び範囲内に存在するあらゆる変更は、特許請求の範囲に含められることが意図されている。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
純度がＰ１の低等級な多価カチオンフィード流を、純度がＰ２の多価カチオン複塩沈殿物及び純度がＰ３の多価カチオン溶液を形成させることにより産業的に精製する方法であって、Ｐ２＞Ｐ１＞Ｐ３であり、当該多価カチオンが、Ｔｉ（ｉｖ）、Ｔｉ（ｉｉｉ）、Ｆｅ（ｉｉ）、Ｍｎ、Ｚｎ、Ｃｏ、Ｃｒ、Ａｌ、Ｃｄ、スズ、Ｎｉ、Ｖ、及びＣｄからなる群から選択され、該方法が、以下の工程：
ａ）当該フィードから、水と、当該多価カチオンと、アンモニウム、複数種のアルカリ金属のカチオン、陽子、及びこれらの組み合わせからなる群から選択されるカチオンと、複数種のアニオンとを含む溶剤を形成する工程であって、形成された当該溶剤は、さらに、（ｉ）当該多価カチオンと、当該カチオンのうち少なくとも一種と、当該アニオンのうち少なくとも一種とを含む複塩沈殿物、及び（ｉｉ）当該多価カチオンの溶液、の存在により特徴付けられ、当該アニオンの濃度が１０％より高く、当該多価カチオン溶液における当該アニオンの濃度に対する当該カチオンの濃度の比率が、区間ＤＳ内に存在する工程、及び
ｂ）当該溶液から当該沈殿物の少なくとも一部を分離する工程、
を含む、方法。
【請求項２】
前記沈殿物を処理して前記カチオンの多価金属酸化物を生成する工程をさらに含む、請求項１に記載の方法。
【請求項３】
前記沈殿物を処理して金属酸化物以外の多価金属生成物を生成する工程をさらに含む、請求項１に記載の方法。
【請求項４】
前記沈殿物を前記処理するプロセスが、Ｍｉ金属の生成段階を含む、請求項１に記載の方法。
【請求項５】
前記フィードがフィード水溶液であり、前記形成が当該フィード溶液を酸、塩基、及び塩の少なくとも一つに接触させることを含む、請求項１に記載の方法。
【請求項６】
前記多価カチオンフィードが、酸性溶液を用いて前記多価金属の鉱石から浸出させることにより形成される、請求項１に記載の方法。
【請求項７】
前記多価カチオンフィードが、塩基性溶液を用いて前記多価金属の鉱石から浸出させることにより形成される、請求項１に記載の方法。
【請求項８】
Ｐ１が約１０％から約９０％の範囲にある、請求項１に記載の方法。
【請求項９】
Ｐ１が７０％より低く、Ｐ２が９５％より高い、請求項１に記載の方法。
【請求項１０】
Ｐ１が９０％より低く、Ｐ２が９８％より高い、請求項１に記載の方法。
【請求項１１】
前記多価カチオンフィード流が、産業的プロセスからの廃棄流を含む、請求項１に記載の方法。
【請求項１２】
前記複塩における前記多価カチオンとその他の多価カチオンとのモル比が、前記フィード流における比よりも少なくとも５倍高い、請求項１に記載の方法。
【請求項１３】
前記複塩における前記カチオンがアンモニウムである、請求項１に記載の方法。
【請求項１４】
前記複塩における前記カチオンが、モノアルキルアンモニウム、ジアルキルアンモニウム、トリアルキルアンモニウム、又はテトラアルキルアンモニウムからなる群から選択される、請求項１に記載の方法。
【請求項１５】
前記複塩における前記カチオンが、ナトリウム及びカリウムからなる群から選択される、請求項１に記載の方法。
【請求項１６】
前記複塩における前記アニオンが、ＯＨ、ＳＯ４ＨＳＯ４、及びハロゲン化物からなる群から選択される、請求項１に記載の方法。
【請求項１７】
前記複塩における前記アニオンが、有機酸からなる群から選択される、請求項１に記載の方法。
【請求項１８】
前記沈殿物が、前記低等級な流溶液に初めから存在する前記多価カチオンの少なくとも８０％を含有する、請求項１に記載の方法。
【請求項１９】
比Ｐ２／Ｐ３が２より大きい、請求項１に記載の方法。
【請求項２０】
比Ｐ２／Ｐ３が１０より大きい、請求項１に記載の方法。
【請求項２１】
前記多価カチオン溶液が、前記チタンフィード溶液に存在するその他の多価カチオンを含有する生成物からなる群から選択される生成物を形成するべく変更され、変更工程の一つが結晶化である、請求項１に記載の方法。
【請求項２２】
前記その他の多価カチオンの生成物が、複塩の群から選択される、請求項２１に記載の方法。
【請求項２３】
前記分離された沈殿物を洗浄して、純度がＰ４の被洗浄沈殿物と、純度がＰ５の洗浄溶液とを形成する工程をさらに含み、Ｐ４＞Ｐ２＞Ｐ５である、請求項１に記載の方法。
【請求項２４】
前記洗浄が、前記請求項１の群からそれぞれ選択される、少なくとも一種のカチオンと、少なくとも一種のアニオンとを含む溶液により行われ、当該アニオンの濃度が１０％より高く、前記多価カチオン溶液における当該アニオンの濃度に対する当該カチオンの濃度の比率が、明細書に定義される区間ＤＳ内に存在する、請求項２３に記載の方法。
【請求項２５】
前記洗浄が、陽子と、前記カチオンと、硫酸イオンとを含む溶液により行われる、請求項２３に記載の方法。
【請求項２６】
任意に予め洗浄した前記沈殿物を再結晶させて、純度がＰ６の沈殿物と、純度がＰ７の母液とを形成する工程をさらに含み、Ｐ６＞Ｐ２＞Ｐ７である、請求項１に記載の方法。
【請求項２７】
前記再結晶において、前記請求項１の群からそれぞれ選択される、少なくとも一種のカチオンと、少なくとも一種のアニオンとを含む溶液が用いられる、請求項２６に記載の方法。
【請求項２８】
前記複塩が鉄複塩であり、当該鉄複塩の前記アニオンが、一価アニオン、二価アニオン、ハロゲン化物アニオン、硫酸アニオン及び重硫酸アニオン、有機酸アニオン、並びにそれらの組み合わせからなる群から選択される、請求項１に記載の方法。
【請求項２９】
前記多価カチオン複塩の純度（Ｐ２）が、８０％より高い、請求項１に記載の方法。
【請求項３０】
前記チタン複塩の純度（Ｐ２）が、９９％より高い、請求項１に記載の方法。
【請求項３１】
前記多価カチオンフィードが、複塩の沈殿から得られる母液である、請求項１に記載の方法。
【請求項３２】
前記アニオンが、濃度が２０％より高いＳＯ４である、請求項１に記載の方法。
【請求項３３】
前記多価カチオンがＺｎ（ＩＩ）であり、前記アニオンが濃度が２８％より高いＳＯ４である、請求項１に記載の方法。
【請求項３４】
前記多価カチオン生成物が、前記低等級な流溶液に存在していた当該多価カチオンの少なくとも７０％を含有する、請求項１に記載の方法。
【請求項３５】
前記溶剤のｐＨが５よりも低い、請求項１に記載の方法。
【請求項３６】
前記金属生成物が、金属酸化物、前記多価カチオンの水酸化物及び塩の群から選択される、請求項１に記載の方法。
【請求項３７】
前記複塩の前記カチオンがアンモニウムであり、前記アニオンが硫酸である、請求項３６に記載の方法。
【国際調査報告】
2010526207.tif 000008
2010526207.tif 000009
2010526207.tif 000010
2010526207.tif 000011
2010526207.tif 000012
2010526207.tif 000013
2010526207.tif 000014